(57)【要約】【課題】  負荷特性と信頼性に優れた円筒形アルカリ電池を提供する。【解決手段】  二酸化マンガン、銀−ニッケル複合酸化物、導電助剤およびバインダを含有し、中空円筒状の成形体からなる正極と、亜鉛粒子または亜鉛合金粒子を含有する負極と、不織布からなるセパレータとを有しており、上記正極は、銀−ニッケル複合酸化物を、二酸化マンガン１００質量部に対して０．０５〜２質量部含有しており、上記負極の含有する亜鉛粒子または亜鉛合金粒子のうち、２００メッシュの篩い目を通過し得るものが１０質量％以上であることを特徴とする円筒形アルカリ電池により、上記課題を解決する。【選択図】  図２
2008108585.tif 000002
【特許請求の範囲】
【請求項１】
二酸化マンガン、銀−ニッケル複合酸化物、導電助剤およびバインダを含有し、中空円筒状の成形体からなる正極と、亜鉛粒子または亜鉛合金粒子を含有する負極と、不織布からなるセパレータとを有しており、
上記正極は、銀−ニッケル複合酸化物を、二酸化マンガン１００質量部に対して０．０５〜２質量部含有しており、
上記負極の含有する亜鉛粒子または亜鉛合金粒子のうち、２００メッシュの篩い目を通過し得るものが１０質量％以上であることを特徴とする円筒形アルカリ電池。
【請求項２】
銀−ニッケル複合酸化物は、一般式ＡｇＸＮｉＹＯ２で表され、Ｘ／Ｙが１より大きく１．９以下である請求項１に記載の円筒形アルカリ電池。
【請求項３】
二酸化マンガンのＢＥＴ比表面積が、４０〜１００ｍ２／ｇである請求項１または２に記載の円筒形アルカリ電池。
【発明の詳細な説明】
【技術分野】
【０００１】
本発明は、負荷特性と信頼性に優れた円筒形アルカリ電池に関するものである。
【背景技術】
【０００２】
亜鉛を負極活物質とするアルカリ電池は、各種電子機器の電源として用いられており、その用途に応じて種々の特性が要求されている。特に、近年普及が著しいデジタルカメラにおいては、撮影可能枚数をできるだけ多くするために、電池の高容量化と大電流放電特性などの負荷特性の更なる向上が必要であり、その要求を満たすことのできる電池設計が検討されている。
【０００３】
このようなアルカリ電池の負荷特性を向上させる試みとしては、正極の改良が種々検討されている。例えば、正極に導電性の高い銀−ニッケル複合酸化物を含有させる方法が提案されている（特許文献１）。
【０００４】
ところが、正極に銀−ニッケル複合酸化物を含有させると、電池の負荷特性は向上するものの、銀−ニッケル複合酸化物がアルカリ電解液に溶解して銀イオンとなり、負極の亜鉛粒子と反応して自己放電を生じて、電池の放電容量の低下を招いてしまうという問題がある。上記の放電容量低下を防止するには、セパレータにセロハンを用いて銀イオンの生成を抑制することなどが有効であるが、このような手法を採用すると、却って電池の負荷特性が損なわれてしまい、銀−ニッケル複合酸化物の添加に見合うだけの負荷特性向上が見込めない。
【０００５】
他方、正極に銀−ニッケル複合酸化物を含有させつつ、セパレータに不織布を用いた例もある（特許文献２）。
【０００６】
しかしながら、この場合には、正極中の銀−ニッケル複合酸化物量を多くすると、銀−ニッケル複合酸化物がアルカリ電解液に溶解して生成した銀イオンによって、セパレータである不織布の空隙内で銀が析出し、これが正極−負極間の導電パスを形成してしまい、短絡が生じる虞があるなど、電池の信頼性が損なわれてしまう。
【０００７】
特許文献２に開示の技術では、正極中の銀−ニッケル複合酸化物量を低く抑えることで、上記の導電パスの形成による短絡の発生を抑制しているものと考えられるが、このような少量の添加では、電池の負荷特性の向上も僅かであり、やはり十分な負荷特性向上は見込めない。
【０００８】
【特許文献１】特開２０００−６７９０８号公報
【特許文献２】特開２００２−１１７８５９号公報
【発明の開示】
【発明が解決しようとする課題】
【０００９】
本発明は上記事情に鑑みてなされたものであり、負荷特性と信頼性に優れた円筒形アルカリ電池を提供することを目的とする。
【課題を解決するための手段】
【００１０】
上記目的を達成し得た本発明の円筒形アルカリ電池は、二酸化マンガン、銀−ニッケル複合酸化物、導電助剤およびバインダを含有し、中空円筒状の成形体からなる正極と、亜鉛粒子または亜鉛合金粒子を含有する負極と、不織布からなるセパレータとを有しており、上記正極は、銀−ニッケル複合酸化物を、二酸化マンガン１００質量部に対して０．０５〜２質量部含有しており、上記負極の含有する亜鉛粒子または亜鉛合金粒子のうち、２００メッシュの篩い目を通過し得るものが１０質量％以上であることを特徴とするものである。
【００１１】
本発明では、正極活物質として機能し且つ電池の負荷特性を高める作用を有する銀−ニッケル複合酸化物について、その存在部位を、中空円筒状の正極（正極合剤成形体）に特定し、更に正極活物質中の含有量を特定値に制限することで、電池の負荷特性を低下させない不織布セパレータを使用しつつ、導電パスの形成による短絡の発生を防止している。
【００１２】
また、負極活物質として機能する亜鉛粒子または亜鉛合金粒子にも着目し、その粒度を特定値とすることによっても電池の負荷特性を高め、銀−ニッケル複合酸化物の使用量の制限による負荷特性向上の不十分さを補っている。すなわち、亜鉛粒子または亜鉛合金粒子（以下、両者を纏めて「亜鉛系粒子」ということがある）を上記の如き特定の粒度を有する形態のものとすることで、電池の放電時における負極の反応性を制御しており、電池が正常に放電できる状況下においては、優れた負荷特性を発揮できるようにしている。
【００１３】
なお、負極に用いる亜鉛系粒子を、本発明の電池のように微細にすると、負極における亜鉛の反応面積が増大するため、電池の負荷特性を向上させ得る一方で、電池の貯蔵時において、アルカリ電解液により亜鉛が腐食されてガス（水素ガス）が発生し易くなり、そのようなガス発生によって電池の漏液が引き起される可能性がある。しかし、本発明の電池においては、正極の含有する銀−ニッケル複合酸化物により、電池内部で発生した水素ガスを酸化して水にすることができるため、反応性の高い微細な亜鉛系粒子を用いた場合に生じ易い水素ガスの発生を抑制し、その貯蔵特性を高めている。
【００１４】
以上のように、本発明の円筒形アルカリ電池では、正極における銀−ニッケル複合酸化物の機能、不織布セパレータの機能、および負極における特定の形態を有する亜鉛系粒子の機能を相乗的に作用させることで、その負荷特性を高めており、また、不織布セパレータ内での銀の析出を抑える作用と、銀−ニッケル複合酸化物による水素ガス発生の抑制作用とによって、短絡の発生や長期貯蔵時の漏液の発生を抑えており、その信頼性を高めている。
【発明の効果】
【００１５】
本発明によれば、負荷特性と信頼性に優れた円筒形アルカリ電池を提供することができる。
【発明を実施するための最良の形態】
【００１６】
以下、本発明のアルカリ電池の構成を詳細に説明する。
【００１７】
＜正極＞
本発明に係る正極は、二酸化マンガン、銀−ニッケル複合酸化物、導電助剤およびバインダに、更には成形のための電解液を混合して正極合剤とし、この正極合剤を中空円筒状に加圧成形することにより形成される。
【００１８】
正極は、その中空円筒状に加圧成形された合剤中に、活物質である二酸化マンガンに加えて、銀−ニッケル複合酸化物を含有している。正極合剤中の銀−ニッケル複合酸化物は、放電反応に伴って導電性の高い銀（Ａｇ）を生成し、それが正極合剤中の導電助剤として働くことで、電池の負荷特性を向上させる機能を有している。また、正極合剤中に銀−ニッケル複合酸化物を含有させることによって、貯蔵時に亜鉛の腐食により生じる水素ガスを酸化して水にすることが可能となり、負極に反応性の高い微細な亜鉛系粒子を用いることによる水素ガス発生による問題を回避することができる。
【００１９】
ここで、正極における銀−ニッケル複合酸化物の含有量は、二酸化マンガン１００質量部に対して、０．０５質量部以上である。正極における銀−ニッケル複合酸化物の含有量が少なすぎると、銀の生成量が少なくなるため、電池の負荷特性を十分に高めることができない。なお、水素ガスを酸化して水にする反応をより効率よく行わせるには、銀−ニッケル複合酸化物の含有量は、二酸化マンガン１００質量部に対して、０．５質量部以上であることが好ましい。
【００２０】
また、正極における銀−ニッケル複合酸化物の含有量は、二酸化マンガン１００質量部に対して、２質量部以下である。正極における銀−ニッケル複合酸化物の含有量が多すぎると、アルカリ電解液に溶解する銀−ニッケル複合酸化物の量が増加し、これにより生じた銀イオンが負極の亜鉛粒子と反応して自己放電を生じて、電池の放電容量の低下を招いたり、不織布セパレータの空隙内で銀が析出し、正極−負極間に導電パスを形成して、短絡を引き起こす虞が生じてしまう。銀−ニッケル複合酸化物の含有量は、二酸化マンガン１００質量部に対して、１．５質量部以下であることが好ましく、１質量部以下であることがより好ましい。
【００２１】
正極に用いる二酸化マンガンは、そのＢＥＴ比表面積が、４０ｍ２／ｇ以上であることが好ましい。正極活物質のＢＥＴ比表面積が小さすぎると、成形性は良好であるものの、反応面積が小さくなるために反応効率が悪くなり、負荷特性向上効果が小さくなることがある。他方、正極活物質のＢＥＴ比表面積が大きすぎると、反応効率は向上するが、かさ密度が低下するために成形性が悪化することがあるため、二酸化マンガンのＢＥＴ比表面積は、１００ｍ２／ｇ以下であることが好ましい。なお、正極活物質の成形性を高めて、正極合剤の成形体の強度をより向上させるには、正極活物質のＢＥＴ比表面積は、６０ｍ２／ｇ以下であることがより好ましく、また、４５ｍ２／ｇ以上であることがより好ましい。
【００２２】
本明細書でいう正極活物質のＢＥＴ比表面積は、多分子層吸着の理論式であるＢＥＴ式を用いて、表面積を測定、計算したもので、活物質の表面と微細孔の比表面積である。具体的には、窒素吸着法による比表面積測定装置（Ｍｏｕｎｔｅｃｈ社製「Ｍａｃｓｏｒｂ  ＨＭ  ｍｏｄｅｌｅ−１２０１」）を用いて、ＢＥＴ比表面積として得た値である。
【００２３】
なお、上記のＢＥＴ比表面積を有する二酸化マンガンは、通常のアルカリ電池の正極に使用されているものよりも、その比表面積が大きく、電池の負荷特性向上に寄与する一方で、正極合剤の成形性を低下させたり、正極合剤成形体の強度を低下させてしまうため、正極合剤の成形には厳密な管理が必要となり、正極の生産性、延いては、電池の生産性が損なわれる場合もある。しかし、銀−ニッケル複合酸化物を正極合剤中に含有させることによって、正極合剤の成形性や正極合剤成形体の強度を向上させることができるため、本発明の電池では、正極に係る二酸化マンガンとしてＢＥＴ比表面積が４０ｍ２／ｇ以上のものを用いた場合にも、良好な正極合剤の成形性と正極合剤成形体強度を確保して、正極の生産性（更には電池の生産性）を維持しつつ、その負荷特性を更に向上させることができる。
【００２４】
なお、正極に係る二酸化マンガンとして、高比表面積のものと低比表面積のものとを併用して、例えば上記の好適なＢＥＴ比表面積を有するようにしたものを用いてもよい。この場合には、反応性に富む高比表面積の二酸化マンガンの使用による正極合剤の成形性の低下や正極合剤成形体の強度低下を、銀−ニッケル複合酸化物の使用に加えて成形性に富む低比表面積の二酸化マンガンを併用することで補って、正極の生産性、延いては電池の生産性をより高めつつ、電池の負荷特性を更に高めることができる。
【００２５】
高比表面積の二酸化マンガンと低比表面積の二酸化マンガンとを併用する場合、高比表面積の二酸化マンガンとしては、そのＢＥＴ比表面積が４０〜１００ｍ２／ｇであることが好ましい。また、低比表面積の二酸化マンガンとしては、そのＢＥＴ比表面積が、好ましくは２０ｍ２／ｇ以上、より好ましくは３０ｍ２／ｇ以上であって、好ましくは４０ｍ２／ｇ以下であり、このようなＢＥＴ比表面積を有する二酸化マンガンの中から、高比表面積のものとして使用する二酸化マンガンよりも低いＢＥＴ比表面積を有するものを選択すればよい。
【００２６】
また、高比表面積の二酸化マンガンと低比表面積の二酸化マンガンとの使用比率は、最終的に正極に使用される二酸化マンガン全体のＢＥＴ比表面積が、上記の好適値（例えば、４０〜１００ｍ２／ｇ）を満足するように調整すればよいが、高比表面積の二酸化マンガンを使用することによる電池の負荷特性向上作用をより有効に発揮させるには、正極における二酸化マンガン全量中における高比表面積の二酸化マンガンの比率を、２０〜９５質量％とすることが好ましい。
【００２７】
正極に含有させる銀−ニッケル複合酸化物としては、一般式ＡｇＸＮｉＹＯ２で表され、Ｘ／Ｙが１より大きく１．９以下であるものが好ましい。上記特定の銀−ニッケル複合酸化物は、銀−ニッケル複合酸化物として汎用されているＡｇＮｉＯ２よりもＡｇが結晶中に過剰に取り込まれている。そのため、ＡｇＮｉＯ２を用いる場合よりも、正極の導電性および成形性を向上させることができる。
【００２８】
一般式ＡｇＸＮｉＹＯ２で表され、Ｘ／Ｙが１より大きく１．９以下である銀−ニッケル複合酸化物は、例えば、無機酸のＡｇ塩と無機酸のＮｉ塩とを、酸化性のアルカリ水溶液中で反応させることにより製造することができる。
【００２９】
具体的には、例えば、無機酸のＡｇ塩および無機酸のＮｉ塩を、アルカリ金属の水酸化物と水中で中和反応させ、該中和反応前、該中和反応途中、または該中和反応後に、反応液中に酸化剤を添加して酸化処理を行う。酸化剤の添加は、上記の中和反応前、中和反応途中または中和反応後において、複数回行うことが好ましい。
【００３０】
無機酸のＡｇ塩としては、塩酸銀、硝酸銀、硫酸銀、リン酸銀などが挙げられる。また、無機酸のＮｉ塩としては、塩酸ニッケル、硝酸ニッケル、硫酸ニッケル、リン酸ニッケルなどが挙げられる。更に、アルカリ金属の水酸化物としては、水酸化カリウム、水酸化ナトリウムなどが挙げられる。また、酸化剤としては、ＫＭｎＯ４、Ｋ２Ｓ２Ｏ８、ＮａＯＣｌ、Ｎａ２Ｓ２Ｏ８、Ｈ２Ｏ２、オゾンなどが挙げられる。
【００３１】
上記の中和反応においては、反応液中のアルカリ度をより高くすることが好ましく、例えば、無機酸のＡｇ塩中のＡｇのモル量と、無機酸のＮｉ塩中のＮｉのモル量との合計量に対して、アルカリ金属の水酸化物のモル量を５倍程度とすることが望ましい。また、酸化剤の使用量は、酸化、すなわち金属イオンの価数変化に対して、等量以上とすることが好ましく、２倍等量程度とすることがより好ましい。
【００３２】
中和反応および酸化処理時の温度は、例えば、室温から１００℃の間（より好ましくは３０〜５０℃）とすることが好ましい。また、中和反応および酸化処理は、反応液を攪拌しながら行うことが好ましい。
【００３３】
酸化処理後は、生成した反応沈殿物を反応液から分離し、回収した反応沈殿物を水洗、乾燥して、必要に応じて解砕するなどし、上記特定の銀−ニッケル複合酸化物を得る。
【００３４】
正極に用いる導電助剤としては、黒鉛、アセチレンブラック、カーボンブラック、繊維状炭素などの炭素材料を主として用いることができるが、中でも黒鉛が好ましく用いられる。導電助剤の添加量は、正極活物質（例えば、二酸化マンガンと銀−ニッケル複合酸化物との合計）１００質量部に対して、３質量部以上とすることが好ましい。導電助剤を上記下限値以上に使用することで、正極の導電性を向上させ得ることから、活物質の反応性が高まり、負荷特性の一層の向上が期待できるためである。一方、活物質充填量の低下は好ましくないため、導電助剤の添加量は、正極活物質１００質量部に対して８．５質量部以下にすることが望ましい。
【００３５】
正極に用いるバインダとしては、カルボキシメチルセルロース（ＣＭＣ）、メチルセルロースなどのセルロース類；ポリアクリル酸塩（ソーダ塩、アンモニウム塩など）；ポリテトラフルオロエチレンなどのフッ素樹脂；ポリエチレンなどのポリオレフィン類；などを用いることができる。なお、バインダは、その添加量が多いと導電性が低下するなどの弊害が生じるが、少量であれば導電助剤と活物質との接触を良好にするので、電池の負荷特性を向上させることができる。具体的には、正極合剤におけるバインダの含有量を、０．１〜１質量％とすることが好ましい。
【００３６】
正極に用いる電解液としては、アルカリ金属の水酸化物（水酸化ナトリウム、水酸化カリウム、水酸化リチウムなど）の水溶液が好ましく、水酸化カリウムの水溶液がより好ましい。電解液の濃度としては、水酸化カリウム水溶液の場合、水酸化カリウム濃度を、４５質量％以上、より好ましくは５０質量％以上とすることが望ましい。このような濃度のアルカリ電解液を用いることで、均質な正極合剤を調製でき、正極合剤成形体の高密度化が可能となるため、該成形体全体の導電性を向上させることができ、電池の負荷特性を高め得るからである。なお、正極に用いる電解液が水酸化カリウム水溶液の場合における水酸化カリウム濃度の上限は、６０質量％であることが望ましい。
【００３７】
＜負極＞
本発明のアルカリ電池に係る負極は、亜鉛系粒子（亜鉛粒子または亜鉛合金粒子）と、アルカリ電解液と、ゲル化剤とを含有するゲル状の負極合剤で構成される。亜鉛系粒子中の亜鉛成分が負極活物質として作用する。
【００３８】
なお、負極活物質と電解液との反応によるガス発生を抑制する観点からは、亜鉛系粒子が、インジウム、ビスマスまたはアルミニウムなどの元素を合金成分として含有する亜鉛合金粒子であることが好ましい。亜鉛合金粒子におけるこれら元素の含有量としては、例えば、インジウムは０．０２〜０．０７質量％であることが好ましく、ビスマスは０．００７〜０．０２５質量％であることが好ましく、アルミニウムは０．００１〜０．００４質量％であることが好ましい。亜鉛合金粒子は、これらの合金成分を１種のみ含有してもよく、２種以上を含有していても構わない（その他の成分は、例えば、亜鉛および不可避不純物である）。
【００３９】
負極に係る亜鉛系粒子は、その１０質量％以上が２００メッシュの篩い目を通過し得るものである。負極の有する亜鉛系粒子が、このように微細な形態である場合には、負極活物質全体の比表面積を大きくできることから、負極での反応を効率よく進めることができるため、電池の負荷特性が良好となる。
【００４０】
なお、上記の微細な形態を有する亜鉛系粒子は、電池の負荷特性を向上させ得る一方で、電池の貯蔵時に電解液との反応により亜鉛が腐食し易くなり、上記反応により電池内部において水素ガスが発生して、それが電池内圧を上昇させて漏液を引き起こす場合がある。しかし、本発明では、正極合剤に含有する銀−ニッケル複合酸化物によって、電池内で生じる水素ガスを酸化して水にすることで、電池内圧の上昇を抑えて漏液を抑制することができる。
【００４１】
ここで、電池の負荷特性をより向上させるためには、上記亜鉛系粒子のうち、２００メッシュの篩い目を通過し得るものの割合は、３０質量％以上であることが好ましい。また、亜鉛の腐食による水素ガス発生を抑制する観点からは、亜鉛系粒子のうち、２００メッシュの篩い目を通過し得るものの割合は、７０質量％以下であることが好ましい。
【００４２】
負極に用いる電解液としては、アルカリ金属の水酸化物（水酸化ナトリウム、水酸化カリウム、水酸化リチウムなど）の水溶液が好ましく、水酸化カリウムの水溶液がより好ましい。電解液の濃度としては、水酸化カリウム水溶液の場合、水酸化カリウム濃度を、３８質量％以下とすることが好ましい。更に、電解液のイオン伝導度を向上させて負極の反応性を高め、電池の負荷特性の向上や短絡時の発熱抑制効果をより得やすくするためには、水酸化カリウム濃度を３５質量％以下とすることがより好ましく、３３．５質量％以下とすることが更に好ましい。
【００４３】
一方、負極に用いる電解液が水酸化カリウム水溶液の場合、水酸化カリウム濃度が高いほど、電池を貯蔵したときの特性劣化が小さくなるため、水酸化カリウム濃度を、２８質量％以上とすることが好ましく、３０質量％以上とすることがより好ましい。
【００４４】
負極に用いるゲル化剤としては、例えば、ポリアクリル酸類（ポリアクリル酸、ポリアクリル酸ソーダ、ポリアクリル酸アンモニウムなど）、セルロース類（ＣＭＣ、メチルセルロース、ヒドロキシプロピルセルロースや、それらのアルカリ塩など）が挙げられる。また、特開２００１−３０７７４６号公報に開示されているように、架橋ポリアクリル酸またはその塩類型吸水性ポリマー（例えば、ポリアクリル酸ソーダ、ポリアクリル酸アンモニウムなど）と、それら以外のゲル化剤とを併用することも好ましい。架橋ポリアクリル酸またはその塩類型吸水性ポリマーと併用するゲル化剤としては、上述のセルロース類や、架橋分枝型ポリアクリル酸またはその塩類（例えば、ソーダ塩、アンモニウム塩など）などが挙げられる。なお、上記の架橋ポリアクリル酸またはその塩類型吸水性ポリマーは、平均粒子径が１０〜１００μｍで、且つその形状が球状であることが望ましい。
【００４５】
負極合剤における亜鉛系粒子の含有量としては、例えば、５０〜７５質量％であることが好ましい。また、負極合剤における電解液の含有量は、例えば２５〜５０質量％であることが好ましい。更に、負極合剤におけるゲル化剤の含有量は、例えば、０．０１〜１．０質量％であることが好ましい。
【００４６】
また、負極合剤には、酸化インジウムなどのインジウム化合物や、酸化ビスマスなどのビスマス化合物を少量含有させることもできる。これらの化合物を含有させることにより、亜鉛系粒子と電解液との腐食反応によるガス発生をより効果的に防ぐことができる。ただし、これらの化合物は、あまり含有させすぎると電池の負荷特性を低下させる虞があるので、このような問題の生じない範囲で、必要に応じた含有量を決定することが好ましい。例えば、インジウム化合物、ビスマス化合物共に、亜鉛系粒子１００質量部に対して、０．００３〜０．０５質量部程度とすることが推奨される。
【００４７】
＜セパレータ＞
本発明の電池では、セパレータとして不織布を使用する。セパレータに用いる不織布としては、例えば、ビニロンとレーヨンを主体とする不織布、ビニロン・レーヨン不織布（ビニロン・レーヨン混抄紙）、ポリアミド不織布、ポリオレフィン・レーヨン不織布などを用いることができる。また、不織布に、ビニロン紙、ビニロン・リンターパルプ紙、ビニロン・マーセル化パルプ紙などを混合して用いることもできる。
【００４８】
セパレータは、電解液を保持すると共に、正極と負極との接触を防止するために極間距離を確保する機能を有しているが、正極に係る銀−ニッケル複合酸化物の溶解により生じた銀イオンが、負極で還元されて銀となり、これが不織布の空隙内で析出して正極と負極とを繋ぐ導電パスとなると、短絡を生じてしまう。このような短絡の発生をより確実に防止するためには、正極−負極間の距離（すなわち、セパレータの厚み）は、０．２５ｍｍ以上であることが好ましく、０．３ｍｍ以上であることがより好ましい。他方、正極−負極間の距離が大きすぎる場合には、電池内のスペースに無駄が生じると共に、電池の負荷特性が低下することもあるため、正極−負極間の距離（すなわち、セパレータの厚み）は０．６ｍｍ以下であることが好ましい。
【００４９】
正極−負極間の距離を確保するためには、セパレータとして１枚の不織布を用い、その厚みを調節することで対応可能であるが、薄い不織布を２枚以上（２枚、３枚、４枚など）重ねてセパレータを構成し、上記好適厚みとしてもよい。
【００５０】
また、正極の銀−ニッケル複合酸化物により生じる銀に起因して発生し得る短絡を、より確実に防止するために、セパレータの遮蔽性を向上させるには、不織布を構成する繊維をフィブリル化することも好ましい。
【００５１】
＜電解液＞
本発明の円筒形アルカリ電池は、上記の正極および負極を、セパレータと共に円筒状の外装体内部に封入することにより作製される（詳しくは後述する）。上記の通り、正極を構成する正極合剤、および負極を構成する負極合剤には、それぞれアルカリ電解液が含まれているが、これらのアルカリ電解液のみではその液量が不足することがあるため、更に電解液を電池内に注入して、セパレータや正極に吸収させることが望ましい。
【００５２】
セパレータや正極に吸収させるために電池内に注入する電解液としては、アルカリ金属の水酸化物（水酸化ナトリウム、水酸化カリウム、水酸化リチウムなど）の水溶液が好ましく、水酸化カリウムの水溶液がより好ましい。水酸化カリウム水溶液の場合、電池の負荷特性を更に向上させたり、短絡時における発熱を抑制したりする観点からは、水酸化カリウム濃度を、３３．５質量％以下とすることが好ましい。他方、水酸化カリウム水溶液の濃度が大きいほど、電池を高温下で貯蔵したときの特性劣化が小さくなるため、水酸化カリウム濃度を、２８質量％以上、より好ましくは３０質量％以上とすることが推奨される。
【００５３】
また、亜鉛系粒子の腐食（酸化）を防止して貯蔵時の特性劣化を抑制する作用を向上させるために、正極合剤形成に用いる電解液、負極合剤形成に用いる電解液および別途電池内に注入するための電解液のうちの少なくとも１つに、亜鉛化合物を含有させておくことが望ましい。亜鉛化合物としては、酸化亜鉛、ケイ酸亜鉛、チタン酸亜鉛、モリブデン酸亜鉛などの可溶性化合物を用いることができ、特に、酸化亜鉛が好適に用いられる。上記のいずれの電解液においても、これらの亜鉛化合物の濃度は、例えば、１．０〜４．０質量％とすることが好ましい。
【００５４】
＜アルカリ電池の構造、およびその他の構成要素＞
本発明のアルカリ電池では、その形状などについては、特に制限は無いが、例えば、筒形（円筒形や角筒形など）の形状のものが挙げられる。以下、図面を用いて、本発明の電池の構造を説明する。図１は、本発明のアルカリ電池の一例を示す断面図である。図１のアルカリ電池は、金属製（Ｎｉメッキを施した鉄、ステンレス鋼など）の外装缶１内に、中空円筒状に成形された正極２（正極合剤成形体）が配置されており、その内側にコップ状のセパレータ３が配置され、アルカリ電解液（図示しない）がセパレータ３の内側から注入されている。更にセパレータ３の内側には亜鉛系粒子を含む負極４（ゲル状の負極合剤）が充填されている。外装缶１における１ｂは正極端子である。外装缶１の開口端部１ａには、金属製（Ｎｉメッキを施した鉄、ステンレス鋼など）の負極端子板７が配されており、樹脂製の封口体６の外周縁部６２を介して該開口端部１ａが内側に折り曲げられて封口されている。負極端子板７には、金属製（Ｓｎメッキなどを施した真鍮など）の負極集電棒５が、その頭部で溶接されており、負極集電棒５は、封口体６の中央部６１に設けられた透孔６４を通じて負極４内に挿入されている。また、封口時の負極端子板７の変形を防ぎ、かつ封口体６を内側から支える支持手段として、金属ワッシャ９（円板状の金属板）が配置されている。そして、樹脂製の封口体６には、防爆用の薄肉部６３が形成されている。短絡時に電池内においてガスが発生した場合、封口体６の薄肉部６３が優先的に開裂し、生じた裂孔からガスが金属ワッシャ９側に移動する。金属ワッシャ９および負極端子版７にはガス抜き孔が設けられており（図示しない）、電池内のガスは、これらのガス抜き孔を通じて電池外に排出される。なお、本発明の電池では、負極に、上記特定の形態を有する亜鉛系粒子を用いており、これにより放電時のみならず短絡時における負極の反応性も制御して、短絡時における温度上昇も抑制している。そのため、電池の短絡時における封口体６の軟化が防止されることから、薄肉部６３の開裂が良好に生じるため、電池の破裂が高度に抑制される。
【００５５】
図２に、本発明のアルカリ電池の他の例の断面図を示す。図２中、図１と同じ作用を有する要素は同じ符号を付して、重複説明を避ける。図２中、８は、外装缶１と負極端子板とを絶縁するための絶縁板であり、２０は、発電要素を収納している胴部分である。
【００５６】
図１に示すアルカリ電池では、金属ワッシャ９を使用している関係上、封口部分（図１中、１０）の占める体積が大きくなってしまう。これに対し、この図２の電池のように金属ワッシャをなくし、封口体６を内側から支える支持手段として負極端子板７を利用することで、封口部分１０の占める体積を減少させて発電要素を収容できる胴部分２０の体積を大きくすることができ、正極２および負極４の各合剤の充填量を、図１の電池よりも高めることができる。
【００５７】
本発明の円筒形アルカリ電池は、優れた負荷特性と信頼性とを兼ね備えており、特に高い負荷特性が要求される用途（デジタルカメラの電源用途など）を始めとして、従来公知の円筒形アルカリ電池が適用されている各種用途に好適に用いることができる。
【実施例】
【００５８】
以下、実施例に基づいて本発明を詳細に述べる。ただし、下記実施例は本発明を制限するものではなく、前・後記の趣旨を逸脱しない範囲で変更実施をすることは、全て本発明の技術的範囲に包含される。
【００５９】
実施例１
正極活物質（二酸化マンガンおよび銀−ニッケル複合酸化物）、黒鉛、ポリテトラフルオロエチレン粉末および正極合剤調製用のアルカリ電解液（酸化亜鉛を２．９質量％含有する５６質量％水酸化カリウム水溶液）を、８７．６：６．７：０．２：５．５の質量比で、５０℃の温度下で混合して正極合剤を調製した。
【００６０】
なお、二酸化マンガンには、ＢＥＴ比表面積が５０ｍ２／ｇのものを用い、銀−ニッケル複合酸化物には、一般式ＡｇＸＮｉＹＯ２で表され、Ｘ／Ｙが１．２のものを用いた。そして、銀−ニッケル複合酸化物は、二酸化マンガン１００質量部に対して、０．８質量部含有させて用いた。
【００６１】
次に、インジウム、ビスマスおよびアルミニウムをそれぞれ０．０５質量％、０．０５質量％および０．００５質量％の割合で含有する亜鉛合金粒子、ポリアクリル酸ソーダ、ポリアクリル酸および負極合剤調製用のアルカリ電解液（酸化亜鉛を２．２質量％含有する３３．５質量％水酸化カリウム水溶液）を、３９：０．２：０．２：１８の質量比で混合して、ゲル状の負極合剤を調製した。
【００６２】
なお、上記亜鉛合金粒子は、平均粒径が１０２μｍで、８０メッシュの篩い目を全て通過し、かつ２００メッシュの篩い目を通過する亜鉛合金粒子が、全亜鉛合金粒子量に対して３０質量％であって、そのかさ密度は２．６３ｇ／ｃｍ３であった。
【００６３】
外装缶として、表面に無光沢Ｎｉメッキを施したキルド鋼板製で、図２に示す形状の単３形アルカリ電池用外装缶１を用意した。この外装缶１は、封口部分１０の厚みが０．２５ｍｍで、胴部分２０の厚みが０．１６ｍｍに加工され、また、電池を落下させたときに正極端子１ｂのへこみを防ぐために、正極端子部分の缶厚を胴部分２０より多少厚くしている。この外装缶1を用いて、以下のようにしてアルカリ電池を作製した。
【００６４】
上記正極合剤：約１１ｇを、内径：９．１ｍｍ、外径：１３．７ｍｍ、高さ：１３．９ｍｍの中空円筒形状に加圧成形（密度：３．２１ｇ／ｃｍ３）し、それらを３個積み重ねた状態で外装缶１に挿入した。次に、外装缶１の開口端から高さ方向において３．５ｍｍの位置にグルーブを施し、外装缶１と封口体６との密着性を向上させるために、このグルーブ位置まで外装缶１の内側にピッチを塗布した。
【００６５】
次に、厚みが１００μｍで目付が３０ｇ／ｍ２のアセタール化ビニロンとテンセルからなる不織布を三重に重ねて筒状に巻き、底部になる部分を折り曲げてこの部分を熱融着し、一端が閉じられたコップ状のセパレータ３とした。従って、セパレータ３の厚み（すなわち、正極２と負極４との距離）は０．３ｍｍである。このセパレータ３を、外装缶１内に挿入された正極２の内側に装填し、注入用のアルカリ電解液（酸化亜鉛を２．２質量％含有する３３．５質量％水酸化カリウム水溶液）：１．３５ｇをセパレータの内側に注入し、さらに、上記負極合剤：５．７４ｇをセパレータ３の内側に充填して負極４とした。
【００６６】
上記発電要素の充填の後、表面がスズメッキされた真鍮製であり、ナイロン６６製の封口体６と組み合わされた負極集電棒５を、負極４の中央部に差し込み、外装缶１の開口端部１ａの外側からスピニング方式によりかしめることにより、図２に示す構造の単３形アルカリ電池を作製した。ここで、上記負極集電棒５は、打ち抜き・プレス加工により形成された厚みが０．４ｍｍのニッケルメッキ鋼板製の負極端子板７に、あらかじめ溶接により取り付けられたものを用いた。また、外装缶１の開口端と負極端子板７との間には、短絡防止のために絶縁板８を装着した。以上のようにして実施例１の円筒形アルカリ電池を作製した。
【００６７】
実施例２
正極活物質として、銀−ニッケル複合酸化物を二酸化マンガン１００質量部に対して、０．３質量部含有させたものを用いた他は、実施例１と同様にしてアルカリ電池を作製した。
【００６８】
比較例１
正極活物質として、銀−ニッケル複合酸化物を二酸化マンガン１００質量部に対して、０．０２質量部含有させたものを用いた他は、実施例１と同様にしてアルカリ電池を作製した。
【００６９】
比較例２
正極活物質として、銀−ニッケル複合酸化物を二酸化マンガン１００質量部に対して、５．０質量部含有させたものを用いた他は、実施例１と同様にしてアルカリ電池を作製した。
【００７０】
比較例３
銀−ニッケル複合酸化物を正極合剤に含有させなかった他は、実施例１と同様にしてアルカリ電池を作製した。
【００７１】
比較例４
負極に用いる亜鉛合金粉末の形態を、平均粒径が１２２μｍで、８０メッシュの篩い目を全て通過し、且つ２００メッシュの篩い目を全てが通過しないもの（かさ密度は２．６５ｇ／ｃｍ３）に変更した他は、実施例１と同様にしてアルカリ電池を作製した。
【００７２】
実施例１、２および比較例１〜４の各電池について、下記の負荷特性評価を行った。また、実施例１、２および比較例１〜４の電池に係る正極（正極合剤成形体）について、下記の成形性評価を行った。結果を表１に示す。
【００７３】
＜電池の負荷特性評価＞
電池の負荷特性は、ベース放電電流を０．５Ａとし、３０秒間隔で２Ａのパルス電流を２秒間流すパルス放電試験を行い、２Ａのパルス電流が流れた時点の電圧が１．０Ｖ以下に低下するまでに要するパルス放電の回数により評価した。
【００７４】
＜正極合剤成形体の成形性評価＞
正極合剤成形体の成形性は、上記成形条件にて作製した中空円筒状の成形体を円筒部分に、横方向から荷重をかけた時の破壊する強度をプッシュプルゲージにより測定した。測定点数は各３個とし、その平均値を各正極合剤成形体の強度とした。このように測定される成形体強度が５００ｇ未満のときには、正極合剤成形体の生産性に低下が見られるため、生産性を考慮した場合、強度が５００ｇ以上であれば、正極合剤成形体の成形性が良好であるといえる。
【００７５】
【表１】
2008108585.tif 000003
【００７６】
表１から明らかなように、実施例１、２の電池は、２Ａのパルス電流が流れた時点の電圧が１．０Ｖ以下に低下するまでに要するパルス放電回数が多く、良好な負荷特性を有している。また、実施例１、２に係る正極合剤成形体は、高比表面積の二酸化マンガンを用いた場合においても、非常に高い成形体強度を確保できており、優れた成形性を有している。
【００７７】
これに対し、比較例の電池は、上記のパルス放電回数が少なく、負荷特性が劣っている。また、比較例に係る正極合剤成形体のうち、銀−ニッケル複合酸化物の含有量が少ない比較例３に係る正極合剤成形体では、成形体強度が低く、成形性が劣っている。なお、比較例２の電池は、正極における銀−ニッケル複合酸化物の含有量が多すぎるため、電池作製直後に短絡して電池として機能しなかった。
【００７８】
次に、実施例１、２および比較例１、３の電池について、貯蔵時の漏液発生のポテンシャルを確認するために、６０℃において４０日間貯蔵した場合の電池内部におけるガス量を測定した。また、貯蔵試験に供してない電池について、内部のガス量を測定し、貯蔵前の電池内部のガス量とした。そして、貯蔵後の電池内部のガス量から貯蔵前のガス量を引いて、６０℃・４０日間貯蔵による電池内部におけるガス増加量を求めた。すなわち、電池内部におけるガス増加量が多い場合には、漏液に到る可能性が高いことを意味している。なお、貯蔵試験は、加速のために６０℃の高温環境とした。また、電池内部におけるガス量は、貯蔵前、貯蔵後のいずれにおいても、電池を分解して測定した。結果を表２に示す。
【００７９】
【表２】
2008108585.tif 000004
【００８０】
表２から明らかなように、実施例１、２の電池では貯蔵によるガス量の増加が少ないのに対して、比較例１、３の電池では貯蔵によるガス量増加が大きく、実施例の電池よりも貯蔵時の漏液発生のポテンシャルが高いことが分かる。
【００８１】
以上の通り、本発明は、優れた負荷特性を有し、また、長期貯蔵時の漏液や短絡の発生などを抑制した信頼性の高い円筒形アルカリ電池を提供できるものである。
【図面の簡単な説明】
【００８２】
【図１】本発明の円筒形アルカリ電池の一例を示す断面図である。
【図２】本発明の円筒形アルカリ電池の他の例を示す断面図である。
【符号の説明】
【００８３】
１    外装缶
２    正極
３    セパレータ
４    負極
５    負極集電棒
６    樹脂製の封口体
７    負極端子板
８    絶縁板
９    金属ワッシャ
６３  防爆用の薄肉部
【図１】
2008108585.tif 000005
【図２】
2008108585.tif 000006